Brevet FR3075787A1 (20190628)

REVENDICATIONS1. Procédé de fabrication d'une pièce en matériau composite comprenant un renfort particulaire densifié par une matrice céramique, le 5 procédé comprenant les étapes suivantes : - formation d'une ébauche (E4) de la pièce à fabriquer par mise en forme d'un mélange comprenant un liant, des premières particules en céramique ou en carbone destinées à former le renfort particulaire de la pièce et des deuxièmes particules céramiques ou carbone distinctes des 10 premières particules, - élimination ou pyrolyse du liant (E5) présent dans l'ébauche afin d'obtenir une préforme poreuse de la pièce à fabriquer, et - infiltration de la porosité de la préforme (E6) par une composition fondue comprenant un métal afin d'obtenir la pièce. 15\n<CLM>\1\tProcédé selon la revendication 1, dans lequel la composition fondue comprend du silicium.\n<CLM>\1\tProcédé selon la revendication 1 ou 2, dans lequel les premières 20 particules sont des fibres courtes.\n<CLM>\1\tProcédé selon la revendication 3, dans lequel les fibres courtes présentent une longueur comprise entre 50 pm et 5000 pm. 25\n<CLM>\1\tProcédé selon la revendication 4, dans lequel les fibres courtes présentent une longueur comprise entre 100 pm et 300 pm.\n<CLM>\1\tProcédé selon la revendication 1 ou 2, dans lequel les premières particules sont des grains. 30\n<CLM>\1\tProcédé selon l'une quelconque des revendications 1 à 6, dans lequel le volume élémentaire médian des premières particules est supérieur ou égal au volume élémentaire médian des deuxièmes particules. 12\n<CLM>\1\tProcédé selon l'une quelconque des revendications 1 à 7, dans lequel la mise en forme du mélange comprend l'injection du mélange dans un moule.\n<CLM>\1\tProcédé selon la revendication 8, dans lequel un milieu liquide comprenant le mélange est injecté dans le moule, le moule étant équipé d'un dispositif de filtration du milieu liquide, et l'étape de formation de l'ébauche comprend en outre la filtration du milieu liquide par le dispositif de filtration.\n<CLM>\1\tProcédé selon l'une quelconque des revendications 1 à 7, dans lequel la mise en forme du mélange comprend l'application d'une pression sur le mélange.\n<CLM>\1\tProcédé selon la revendication 10, dans lequel la mise en forme du 15 mélange comprend la compression isostatique à froid du mélange dans un moule.\n<CLM>\1\tProcédé selon l'une quelconque des revendications 1 à 11, comprenant, avant l'étape d'infiltration, une étape de compression 20 isostatique de la préforme poreuse obtenue après élimination ou pyrolyse du liant.\n<CLM>\1\tProcédé selon l'une quelconque des revendications 1 à 12, dans lequel les premières particules sont en carbure de silicium. 25\n<CLM>\1\tProcédé selon l'une quelconque des revendications 1 à 13, dans lequel les premières particules sont revêtues d'une interphase.\n<CLM>\1\tProcédé selon l'une quelconque des revendications 1 à 14, dans 30 lequel les deuxièmes particules céramiques comprennent un matériau choisi parmi les suivants : SIC, MoSi2, TiSi2, CoSi2, ZrS12, HfSi2, ZrB2, HfB2, T1B2, et leur mélange.\n<CLM>\1\tProcédé selon l'une quelconque des revendications 1 à 15, dans 35 lequel la teneur volumique en premières particules dans la pièce est compris entre 10 % et 70 %. 13\n<CLM>\1\tProcédé selon l'une quelconque des revendications 1 à 16, dans lequel la teneur volumique en deuxièmes particules dans la pièce est compris entre 30 Vo et 90 °A).